(57)【要約】【解決手段】  本発明は、複合ファイバー補強可圧縮性重合体で形成されたオフセットリソグラフィに使用される可圧縮性印刷スリーブ担体を提供する。印刷スリーブ担体は、補強フィラメント（２２）を可圧縮性重合体（２８）で被膜し、そのフィラメントを、心棒（２６）の周りに巻き付けて、中空円筒形ベースを形成する。そのとき、ベースの内側面に近い第一部分は、可圧縮性重合体で覆われた巻回補強フィラメントを含んでおり、ベースの外側面に近い第二部分は、可圧縮性重合体を含んでいる。【選択図】  図２
2011507735.tif 000002
【特許請求の範囲】
【請求項１】
複合ファイバー補強可圧縮性重合体から成る内側及び外側面を有する中空円筒形ベースを備える可圧縮性印刷スリーブ担体であって、
前記ベースの前記内側面に近い第一部分は、前記可圧縮性重合体で覆われた巻回補強フィラメントを含んでおり、前記ベースの前記外側面に近い第二部分は、前記可圧縮性重合体を備えていることを特徴とする可圧縮性印刷スリーブ担体。
【請求項２】
前記可圧縮性重合体は、微小球、発泡剤、又はそれらの混合から選択された空洞生成材料を含んでいることを特徴とする請求項１に記載の可圧縮性印刷スリーブ担体。
【請求項３】
前記巻回フィラメントは、ファイバーグラス、カーボンファイバー、金属ファイバー、及びアラミドファイバーの中から選択されることを特徴とする請求項１に記載の可圧縮性印刷スリーブ担体。
【請求項４】
前記巻回フィラメントは、コードであることを特徴とする請求項１に記載の可圧縮性印刷スリーブ担体。
【請求項５】
前記可圧縮性重合体は、ウレタン、ビニルエステル、ポリエステル、エポキシ、及びナイロンの中から選択されることを特徴とする請求項１に記載の可圧縮性印刷スリーブ担体。
【請求項６】
前記巻回補強フィラメントは、実質的無空洞重合体で被膜されていることを特徴とする請求項１に記載の可圧縮性印刷スリーブ担体。
【請求項７】
前記ベースの前記第一部分は、実質的無空洞重合体で被膜された巻回補強フィラメントの第一層と、前記可圧縮性重合体で覆われた前記巻回補強フィラメントから成る前記第一層上の第二層と、を備えることを特徴とする請求項１に記載の可圧縮性印刷スリーブ担体。
【請求項８】
前記ベースの前記第一部分は、実質的無空洞重合体で被膜された巻回補強フィラメントと、可圧縮性重合体で覆われた巻回補強フィラメントの層との交互の層の繰返しから成ることを特徴とする請求項１に記載の可圧縮性印刷スリーブ担体。
【請求項９】
約１０乃至７０ｌｂｓ／ｉｎのコンプライアンスを有する請求項１に記載の可圧縮性印刷スリーブ担体。
【請求項１０】
約３５乃至５１ｌｂｓ／ｉｎのコンプライアンスを有する請求項１に記載の可圧縮性印刷スリーブ担体。
【請求項１１】
心棒を用意し、
補強フィラメントの連続源を用意し、
前記フィラメントを可圧縮性重合体で被膜し、
前記被膜補強フィラメントを、張力のもとで、前記心棒の周りに巻き付けて、内側及び外側面を有する中空円筒形ベースを備える担体を形成するという可圧縮性印刷スリーブ担体の製造方法であって、
前記ベースの前記内側面に近い第一部分は、前記可圧縮性重合体で被膜された巻回補強フィラメントを含んでおり、前記ベースの前記外側面に近い第二部分は、可圧縮性重合体を含んでいることを特徴とする可圧縮性印刷スリーブ担体の製造方法。
【請求項１２】
前記印刷スリーブ担体を硬化させることを特徴とする請求項１１に記載の方法。
【請求項１３】
硬化は、前記印刷スリーブ担体を、ＵＶ放射、化学薬品、又は熱のような硬化源に晒すことにより始まることを特徴とする請求項１２に記載の方法。
【請求項１４】
前記補強フィラメントを前記可圧縮性重合体で覆う前に、前記補強フィラメントを実質的無空洞重合体で被膜して湿らせることを特徴とする請求項１１に記載の方法。
【請求項１５】
前記補強フィラメントを実質的無空洞重合体で被膜し、そのフィラメントを前記心棒に巻き付けて第一層を形成し、前記フィラメントを前記可圧縮性重合体で被膜し、そのフィラメントを前記心棒に巻き付けて第二層を形成することを特徴とする請求項１１に記載の方法。
【請求項１６】
前記第二層を形成する前に、前記第一層を部分的に硬化させることを特徴とする請求項１５に記載の方法。
【発明の詳細な説明】
【技術分野】
【０００１】
本発明は、可圧縮性印刷スリーブ担体に関するものであり、特に、可圧縮性重合体で被膜された巻回フィラメントを利用して、担体の構造的特性の実質的すべてと、印刷スリーブの可圧縮特性の実質的すべてを提供するような可圧縮性印刷スリーブ担体の製造方法に関する。
【背景技術】
【０００２】
最も一般的な商業的印刷処理の１つとしてオフセットリソグラフィがある。この印刷処理においては、インクが、印刷プレートから、紙のような支持体に転写される前に、表面がゴム処理された印刷ブランケット又はスリーブにオフセットされる。典型的には、スリーブが使用される場合には、その印刷スリーブは、薄い金属円筒形ベース又は担体を使用して別に構成され、その後、スリーブを構成する層、すなわち、一重以上の可圧縮性層、一重以上の補強層、及び外側印刷表面層が、担体に取り付けられる。
【発明の概要】
【発明が解決しようとする課題】
【０００３】
しかしながら、印刷スリーブのための担体として金属を使用することは、高価であり、また、金属担体は、その薄い構造から、製造時と使用時の双方において、損傷を受けやすい。近年、補強された重合体担体を印刷スリーブのベースとして使用することが、提案されてきている。重合体担体は、金属担体よりも高価ではなく、如何なる所望のサイズにも容器に加工でき、製造時や使用時に損傷をそれほど受けない。しかしながら、重合体担体を製造する現在の方法は、印刷スリーブを構成することにおいて典型的に使用されるその次の層を付加する前に、担体は別に構成されて、完全に硬化される必要があった。
【０００４】
しかして、当該技術分野においては、高価ではなく、製造が簡単で、また、所望の構造的及び可圧縮的な特性を呈する印刷スリーブ担体の要望が未だある。
【０００５】
本発明の実施形態は、複合的ファイバー補強可圧縮性重合体で形成せれた、オフセットリソグラフィに使用される可圧縮性印刷スリーブ担体を提供することにより、その要望を満たしている。印刷スリーブ担体は、従来の印刷スリーブ担体により提供される必要な構造的特性の全てを提供し、また、従来の印刷スリーブの要求される可圧縮性の全てを実質的に提供する。
【課題を解決するための手段】
【０００６】
本発明の一様相によれば、複合ファイバー補強可圧縮性重合体から成る内側及び外側面を有する中空円筒形ベースを備える可圧縮性印刷スリーブ担体が提供される。ベースの内側面に近い第一部分は、可圧縮性重合体で覆われた巻回補強フィラメントを含んでおり、ベースの外側面に近い第二部分は、可圧縮性重合体を備えている。
【０００７】
可圧縮性重合体は、好ましくは、ポリウレタン、ポリビニルエステル、ポリエステル、エポキシ、及びポリアミドの中から選択される。可圧縮性重合体は、好ましくは、微小球、発泡剤、又はそれらの混合から選択された空洞生成材料を含んでいる。
【０００８】
巻回フィラメントは、好ましくは、ファイバーグラス、カーボンファイバー、金属ファイバー、及びアラミドファイバーの中から選択される。あるいは、巻回フィラメントは、コードである。
【０００９】
本発明の一実施形態においては、巻回補強フィラメントは、実質的無空洞重合体で被膜されている。
【００１０】
本発明の他の実施形態においては、ベースの第一部分は、実質的無空洞重合体で被膜された巻回補強フィラメントの第一層と、可圧縮性重合体で覆われた巻回補強フィラメントから成る第一層上の第二層と、を備える。
【００１１】
本発明の更に他の実施形態においては、ベースの第一部分は、実質的無空洞重合体で被膜された巻回補強フィラメントと、可圧縮性重合体で覆われた巻回補強フィラメントの層との交互の層の繰返しから成る。
【００１２】
可圧縮性印刷スリーブ担体は、好ましくは、約１０乃至７０ｌｂｓ／ｉｎのコンプライアンスを有し、更に好ましくは、約３５乃至５１ｌｂｓ／ｉｎのコンプライアンスを有する。
【００１３】
本発明は、また、可圧縮性印刷スリーブ担体の製造方法を提供し、その方法においては、補強フィラメントの連続源が用意されて、可圧縮性重合体で被膜され、被膜補強フィラメントを、張力のもとで、心棒の周りに巻き付けて、内側及び外側面を有する中空円筒形ベースを備える担体を形成し、ベースの内側面に近い第一部分は、可圧縮性重合体で被膜された巻回補強フィラメントを含んでおり、ベースの外側面に近い第二部分は、可圧縮性重合体を含んでいる。
【００１４】
その方法は、好適には、印刷スリーブ担体を硬化させることを含んでいる。硬化は、印刷スリーブ担体を、ＵＶ放射、化学薬品、又は熱のような硬化源に晒すことにより始まる。
【００１５】
一実施形態においては、その方法は、補強フィラメントを可圧縮性重合体で覆う前に、補強フィラメントを実質的無空洞重合体で被膜して湿らせることを含んでいる。
【００１６】
本発明の他の実施形態においては、その方法は、補強フィラメントを実質的無空洞重合体で被膜し、そのフィラメントを心棒に巻き付けて第一層を形成し、フィラメントを可圧縮性重合体で被膜し、そのフィラメントを心棒に巻き付けて第二層を形成することを含んでいる。この実施形態においては、その方法は、好ましくは、第二層を形成する前に、第一層を部分的に硬化させることを含んでいる。
【００１７】
しかして、複合ファイバー補強可圧縮性重合体で形成された可圧縮性印刷スリーブ担体を提供することが、本発明の特徴である。本発明の他の特徴及び利点は、以下の説明、添付図面、付加された請求項により明らかになるであろう。
【図面の簡単な説明】
【００１８】
【図１Ａ】図１Ａは、本発明の印刷スリーブ担体の一実施形態の斜視図である。
【図１Ｂ】図１Ｂは、図１Ａの可圧縮性印刷スリーブ担体の断面図である。
【図１Ｃ】図１Ｃは、図１Ｂの可圧縮性印刷スリーブ担体の拡大断面図である。
【図２】図２は、図１に示す実施形態による可圧縮性印刷スリーブ担体を形成する方法を示す概略図である。
【図３Ａ】図３Ａは、本発明の印刷スリーブ担体の他の実施形態の斜視図である。
【図３Ｂ】図３Ｂは、図３Ａの可圧縮性印刷スリーブ担体の断面図である。
【図３Ｃ】図３Ｃは、図３Ｂの可圧縮性印刷スリーブ担体の拡大断面図である。
【図４】図４は、図３に示す実施形態による可圧縮性印刷スリーブ担体を形成する方法を示す概略図である。
【図５Ａ】図５Ａは、本発明の印刷スリーブ担体の他の実施形態の斜視図である。
【図５Ｂ】図５Ｂは、図５Ａの可圧縮性印刷スリーブ担体の断面図である。
【図５Ｃ】図５Ｃは、図５Ｂの可圧縮性印刷スリーブ担体の拡大断面図である。
【図６】図６は、図５に示す実施形態による可圧縮性印刷スリーブ担体を形成する方法を示す概略図である。
【発明を実施するための形態】
【００１９】
本発明の可圧縮性印刷スリーブ担体は、製造費用が高くなく、如何なる大きさにも形成でき、扱っている間に損傷をそれほど受けやすくないという、従来の金属スリーブに対する利点を有している。そのスリーブ担体は、また、スリーブを構成する層、例えば可圧縮性層を付加する前に、担体の別途の形成を必要とする現在の重合体印刷スリーブに対しても利点を有する。本発明の方法により、必要な構造的特性の全てと、スリーブに対する必要な可圧縮性を提供しつつ、担体を形成する別途のステップを必要とすることなく、スリーブ担体を形成することができる。担体は、そのまま一重以上（任意）の補強層及び一重の印刷面層を受け入れることができ、それにより最終的なブランケットスリーブ製品が提供される。
【００２０】
印刷スリーブ担体に使用される重合体としては、巻回補強材料に対する結合剤として作用する重合体がある。適した重合体としては、限定されないのであるが、ポリウレタン、ポリビニルエステル、ポリエステル、エポキシ、及びポリアミドがある。
【００２１】
微小球、発泡剤、又はそれらの混合物のような空洞形成材料を混入することにより、重合体に体積性可圧縮特性を与えることができる。適した微小球としては、当該技術分野で知られている低温又は高温微小球がある。また、適した微小球としては、スウェーデンのＳｕｎｄｓｖａｌｌにあるＥｘｐａｎｃｅｌ社製の商標ＥＸＰＡＮＣＥＬである微小球として知られているものがある。かかる微小球は、ビニリジン塩化物とアクリロニトリルの共重合体から基本的に成る外殻を有し、ガス状イソブタンを含んでいる。所望の可圧縮特性を備える他の微小球も採用でき、それらは例えば米国特許第４，７７０，９２８号に開示されている。
【００２２】
重合体は、好ましくは、室温で液体樹脂の形態をしており、微小球は、好ましくは攪拌されてその重合体液に混入される。フィラメントへの被膜のときには、その液は、好適に加熱され（例えば、約６０℃）、液体樹脂の粘度を低くして被膜処理を簡略化する。
【００２３】
スリーブの可圧縮性は、重合体材料内で使用される微小球又は他の空洞生成材料の種類、大きさ、量により、可変とすることができる。
【００２４】
フィラメントが、実質的無空洞（非圧縮性）重合体で被膜されるような実施形態においては、適した重合体としては、ポロリウレタン、ポリビニルエステル、ポリエステル、エポキシ、及びポリアミドがある。
【００２５】
本発明の使用に適した補強フィラメントとしては、ファイバーグラス、カーボンファイバー、金属ファイバー、及びアラミドファイバーがある。あるいは、フィラメントとしては、ファイバーグラスロービング（粗紡）などのコードがある。好適な実施形態においては、補強フィラメントは、ファイバーグラスロービングの形態で提供される。
【００２６】
いくつかの実施形態においては、フィラメントは、スリーブに可圧縮性を与えることができるようなものが選択され、例えば、ある実施形態においては、スリーブ担体は、フィラメントの各層を付加している途中で部分的に硬化する可圧縮性重合体で被膜された多重層の巻回フィラメントで形成されている。かかる可圧縮フィラメントは、重合体又はアラミドの寄り線織維コードのような材料を含んでいる。かかるフィラメントの可圧縮特性は、上述のようにそれらが可圧縮性重合体層の層間に配設されるというような層構造とすることにより維持される。
【００２７】
ここで図１Ａ及び１Ｂを参照すると、可圧縮印刷スリーブ担体１０の一実施形態が示されている。示されているように、その担体は、内側及び外側面１４及び１６を有する中空円筒形ベースを備えている。示されているように、ベースの内側面１４に近い第一部分１８は、可圧縮性重合体２４が被膜された巻回補強フィラメント２２を含んでおり、外側面１６に近い第二部分２０は、可圧縮性重合体２４のみを含んでいる。
【００２８】
図２は、可圧縮印刷スリーブ担体のこの実施形態を製作する方法を示している。ある源から巻回フィラメント２２が供給され、可圧縮性重合体及び空洞生成材料を含んだ槽２８を通過する。可圧縮性重合体被膜を含んだ被膜付きフィラメントは、そして心棒２６に巻かれる。巻き付け工程の間、重合体被膜は、フィラメントを取り囲みつつ、フィラメントの上側を流れる傾向にあり、それにより、図１Ａに示されているように、結果的な構造において、フィラメントはスリーブの底部にあり、一方、第二部分２０は、可圧縮性重合体のみを含むようになる。フィラメントが心棒に巻かれた後、その心棒は、硬化源３０に晒され、それにより硬化が始まる。好ましくは、硬化は、担体をＵＶ放射、化学薬品、又は熱のような硬化源に晒すことにより、始まる。硬化層は、円筒方式研磨のような研磨により好ましい寸法に調整され、それによりスリーブ性能が発揮される。
【００２９】
図３に示した他の実施形態においては、印刷スリーブ担体１０は、可圧縮性重合体２４で覆われる前に、実質的無空洞重合体３２により被膜された巻回補強フィラメント２２を備えている。図４に示すように、この実施形態は、フィラメントが槽２８を通過するときに、可圧縮性重合体がそれらを十分に湿らせるよう、フィラメントを湿らせる機能を有する実質的無空洞重合体を含む漕３４をフィラメント２２が通過することにより達成される。
【００３０】
図５に示した更に他の実施形態においては、印刷スリーブ担体１０は、少なくとも２層の巻回補強フィラメントを含んでいる。第一層４０は、実質的無空洞重合体３２のみで被膜された巻回フィラメント２２を備えている一方、第二層４２は、実質的無空洞重合体３２と可圧縮性重合体２４の双方で覆われた巻回フィラメントを備えている。
【００３１】
図６に示すように、実質的無空洞重合体を含む漕３４を通過した補強フィラメント２２は、心棒２６の周りに巻かれ、第一層４０が形成され、そのあと、フィラメントは、漕３４と、可圧縮性重合体を含む漕２８との双方を通過するように導かれ、第二層４２が形成される。ここで、第一層は、第二層とは別の塗布ステーションでも形成できることに注意すべきである。例えば、第一層は、第一心棒上に形成され、少なくとも部分的に硬化し、その後、別の心棒（図示せず）に搭載され、そこでは、フィラメントは、漕３４及び漕２８の双方を通過して巻きとられ、その心棒上に巻かれ、第二層が形成される。各層は、その次の層が付加さえる前に、硬化源３０により、少なくとも部分的に硬化されるのが望ましい。
【００３２】
この方法は、非圧縮性巻回フィラメントと可圧縮性巻回フィラメントの交互の層の繰返しを提供するようにも使用できる。
【００３３】
好適な実施形態を参照することにより詳細に本発明を記述してきたが、本発明の範囲を逸脱することなく、種々の変形や変更が可能であることは明らかであろう。
【図１Ａ】
2011507735.tif 000003
【図１Ｂ】
2011507735.tif 000004
【図１Ｃ】
2011507735.tif 000005
【図２】
2011507735.tif 000006
【図３Ａ】
2011507735.tif 000007
【図３Ｂ】
2011507735.tif 000008
【図３Ｃ】
2011507735.tif 000009
【図４】
2011507735.tif 000010
【図５Ａ】
2011507735.tif 000011
【図５Ｂ】
2011507735.tif 000012
【図５Ｃ】
2011507735.tif 000013
【図６】
2011507735.tif 000014
【手続補正書】
【提出日】平成22年8月24日(2010.8.24)
【手続補正１】
【補正対象書類名】特許請求の範囲
【補正対象項目名】全文
【補正方法】変更
【補正の内容】
【特許請求の範囲】
【請求項１】
複合ファイバー補強体積可圧縮性重合体から成る内側及び外側面を有する中空円筒形ベースを備える可圧縮性印刷スリーブ担体であって、
前記ベースの前記内側面に近い第一部分は、前記可圧縮性重合体で覆われた連続巻回補強フィラメントを含んでおり、前記ベースの前記外側面に近い第二部分は、補強フィラメントのない可圧縮性重合体を備えていることを特徴とする可圧縮性印刷スリーブ担体。
【請求項２】
前記体積可圧縮性重合体は、微小球、発泡剤、又はそれらの混合から選択された空洞生成材料を含んでいることを特徴とする請求項１に記載の可圧縮性印刷スリーブ担体。
【請求項３】
前記連続巻回フィラメントは、ファイバーグラス、カーボンファイバー、金属ファイバー、及びアラミドファイバーの中から選択されることを特徴とする請求項１に記載の可圧縮性印刷スリーブ担体。
【請求項４】
前記連続巻回フィラメントは、コードであることを特徴とする請求項１に記載の可圧縮性印刷スリーブ担体。
【請求項５】
前記可圧縮性重合体は、ウレタン、ビニルエステル、ポリエステル、エポキシ、及びナイロンの中から選択されることを特徴とする請求項１に記載の可圧縮性印刷スリーブ担体。
【請求項６】
前記連続巻回補強フィラメントは、更に、無空洞重合体で被膜されていることを特徴とする請求項１に記載の可圧縮性印刷スリーブ担体。
【請求項７】
内側及び外側面を有する中空円筒形ベースを備える可圧縮性印刷スリーブ担体であって、
前記ベースの前記内側面に近い第一部分は、無空洞重合体で被膜された連続巻回補強フィラメントの第一層と、体積可圧縮性重合体で覆われた前記連続巻回補強フィラメントから成る前記第一層上の第二層と、を備えることを特徴とする可圧縮性印刷スリーブ担体。
【請求項８】
前記ベースの前記第一部分は、無空洞重合体の層と、体積可圧縮性重合体の第二の塗布覆われた連続巻回補強フィラメントの交互の層の繰返しから成ることを特徴とする請求項７に記載の可圧縮性印刷スリーブ担体。
【請求項９】
約４．５乃至３１．７５ｋｇ／ｃｍのコンプライアンスを有する請求項１に記載の可圧縮性印刷スリーブ担体。
【請求項１０】
心棒を用意し、
連続補強フィラメントの源を用意し、
前記フィラメントを体積可圧縮性重合体で被膜し、
前記被膜補強フィラメントを、張力のもとで、前記心棒の周りに巻き付けて、内側及び外側面を有する中空円筒形ベースを備える担体を単一の通過処理で形成するという可圧縮性印刷スリーブ担体の製造方法であって、
前記ベースの前記内側面に近い第一部分は、前記可圧縮性重合体で被膜された連続巻回補強フィラメントを含み、前記ベースの前記外側面に近い第二部分は、補強フィラメントのない可圧縮性重合体を含むように、前記可圧縮性重合体は、前記フィラメントの上を流れることを特徴とする可圧縮性印刷スリーブ担体の製造方法。
【請求項１１】
前記印刷スリーブ担体を硬化させることを特徴とする請求項１０に記載の方法。
【請求項１２】
硬化は、前記印刷スリーブ担体を、ＵＶ放射、化学薬品、又は熱のような硬化源に晒すことにより始まることを特徴とする請求項１１に記載の方法。
【請求項１３】
前記補強フィラメントを前記可圧縮性重合体で覆う前に、前記補強フィラメントを無空洞重合体で被膜して湿らせることを特徴とする請求項１０に記載の方法。
【請求項１４】
心棒を用意し、
連続補強フィラメントの源を用意し、
前記連続フィラメントを無空洞重合体で被膜し、
前記連続フィラメントを体積可圧縮性重合体で被膜し、その被膜補強フィラメントを、張力のもとで、前記心棒に巻き付けることにより、無空洞重合体で被膜された連続巻回補強フィラメントの第一層と、体積可圧縮性重合体で被膜された連続巻回補強フィラメントから成る、前記第一層の上の第二層とを形成することを特徴とする可圧縮性印刷スリーブ担体の製造方法。
【請求項１５】
前記連続フィラメントを前記体積可圧縮性重合体で被膜する前に、前記第一層を部分的に硬化させることを特徴とする請求項１４に記載の方法。
【国際調査報告】
2011507735.tif 000015
2011507735.tif 000016
2011507735.tif 000017